(57)【要約】      （修正有）【課題】印刷層の滲みの発生を抑えることが可能な印刷方法を提供する。【解決手段】少なくとも第１のインク、第２のインク、第３のインク及び第４のインクを含む水系着色インクと、水系コーティング液とを含むインクセットを備えたインクジェットプリンタによって、印刷層を基材上に形成する印刷方法であって、水系コーティング液をプリントヘッドから吐出させて、コーティング液滴を基材上に着弾させる工程と、第１のインク、第２のインク、第３のインク及び第４のインクをこの順番にプリントヘッドから吐出させて、インク滴をコーティング液上に着弾させることにより印刷層を形成させる工程とを含み、第１のインクは、水系着色インクの中で２５℃における表面張力が最も低い。【選択図】なし【特許請求の範囲】
【請求項１】
水系着色インクと水系コーティング液とを含むインクセットを備えたインクジェットプリンタによって印刷層を基材上に形成する印刷方法であって、
前記水系着色インクが、少なくとも第１のインク、第２のインク、第３のインク及び第４のインクの４種のインクを含み、それぞれのインクが独立して、水、顔料、水溶性溶剤及び樹脂を含み、前記水系コーティング液が、水、水溶性溶剤及び樹脂を含み、該水系コーティング液中に含まれる樹脂がカチオン性ポリマーを含み、
前記水系コーティング液をプリントヘッドから吐出させて、コーティング液滴を基材上に着弾させる工程と、
第１のインク、第２のインク、第３のインク及び第４のインクをこの順番にプリントヘッドから吐出させて、インク滴を前記コーティング液上に着弾させることにより印刷層を形成させる工程とを含み、
前記第１のインクは、前記水系着色インクの中で２５℃における表面張力が最も低いことを特徴とする印刷方法。
【請求項２】
前記印刷層の形成後に乾燥を行う工程を更に含むことを特徴とする請求項１に記載の印刷方法。
【請求項３】
前記乾燥が７０〜１３０℃で行われることを特徴とする請求項２に記載の印刷方法。
【請求項４】
水系着色インクと水系コーティング液とを含むインクセットを備えたインクジェットプリンタによって印刷層を基材上に形成する印刷方法であって、
前記水系着色インクが、少なくとも第１のインク、第２のインク、第３のインク及び第４のインクの４種のインクを含み、それぞれのインクが独立して、水、顔料、水溶性溶剤及び樹脂を含み、前記水系コーティング液が、水、水溶性溶剤及び樹脂を含み、該水系コーティング液中に含まれる樹脂がカチオン性ポリマーを含み、
前記水系コーティング液をプリントヘッドから吐出させて、コーティング液滴を基材上に着弾させる工程と、
第１のインク及び第２のインクをこの順番にプリントヘッドから吐出させて、インク滴を前記コーティング液上に着弾させることにより第１の印刷層を形成させる工程と、
前記第１の印刷層の形成後に一次乾燥を行う工程と、
前記水系コーティング液をプリントヘッドから吐出させて、コーティング液滴を、一次乾燥を行った第１の印刷層上に着弾させる工程と、
第３のインク及び第４のインクをこの順番にプリントヘッドから吐出させて、インク滴を、前記第１の印刷層上のコーティング液上に着弾させることにより第２の印刷層を形成させる工程とを含み、
前記第１のインクは、前記水系着色インクの中で２５℃における表面張力が最も低いことを特徴とする印刷方法。
【請求項５】
前記第２の印刷層の形成後に二次乾燥を行う工程を更に含むことを特徴とする請求項４に記載の印刷方法。
【請求項６】
前記一次乾燥が２５〜４５℃で行われることを特徴とする請求項４又は５に記載の印刷方法。
【請求項７】
前記二次乾燥が７０〜１３０℃で行われることを特徴とする請求項５に記載の印刷方法。
【請求項８】
前記コーティング液滴を基材上に着弾させる工程において、基材の温度が３０〜４５℃であることを特徴とする請求項１〜７のいずれかに記載の印刷方法。
【請求項９】
前記第１のインクは、前記水系着色インクの中でインク中に含まれる顔料の質量割合が最も低いことを特徴とする請求項１〜８のいずれかに記載の印刷方法。
【請求項１０】
前記第４のインクは、前記水系着色インクの中でインク中に含まれる顔料の吸油量が最も高いことを特徴とする請求項１〜９のいずれかに記載の印刷方法。
【請求項１１】
前記第１のインクがマゼンタインク又はシアンインクであることを特徴とする請求項１〜１０のいずれかに記載の印刷方法。
【請求項１２】
前記第３のインクがマゼンタインク又はシアンインクであることを特徴とする請求項１〜１１のいずれかに記載の印刷方法。
【請求項１３】
前記第１のインク、第２のインク、第３のインク及び第４のインクは、それぞれがシアンインク、イエローインク、マゼンタインク及びブラックインクであることを特徴とする請求項１〜１２のいずれかに記載の印刷方法。
【請求項１４】
前記第１のインク、第２のインク、第３のインク及び第４のインクは、それぞれがマゼンタインク、イエローインク、シアンインク及びブラックインクであることを特徴とする請求項１〜１３のいずれかに記載の印刷方法。
【請求項１５】
前記水系着色インクは、２５℃における表面張力が２０〜５０ｍＮ／ｍであることを特徴とする、請求項１〜１４のいずれかに記載の印刷方法。
【請求項１６】
前記水系コーティング液の２５℃における表面張力は、前記第１のインクの２５℃における表面張力よりも低いことを特徴とする、請求項１〜１５のいずれかに記載の印刷方法。
【請求項１７】
前記水系コーティング液が、水を５０質量％〜９０質量％、水溶性溶剤を５質量％〜３５質量％、樹脂を０．００５質量％〜２質量％の範囲内で含むことを特徴とする、請求項１〜１６のいずれかに記載の印刷方法。
【請求項１８】
前記基材が非吸収性基材または難吸収性基材であることを特徴とする、請求項１〜１７のいずれかに記載の印刷方法。
【発明の詳細な説明】
【技術分野】
【０００１】
本発明は、印刷方法に関し、特には、印刷層の滲みの発生を抑えることが可能な印刷方法に関するものである。
【背景技術】
【０００２】
インクジェットプリンタによる印刷に用いるインクとしては、様々なインクが開発されているが、環境負荷を低減する観点から、水系インクが広く使用されている。しかしながら、水系インクは溶媒として水を含むため、印刷の際に滲みを発生させる傾向がある。印刷により形成される印刷層の滲みを改善する方法としては、例えば、着色インクを凝集させる作用を有する処理液を併用する手法が知られている。このような処理液と着色インクを組み合わせた水系インクセットは、２液反応型水系インクセットとも称される。
【０００３】
特開平６−５７１９２号公報（特許文献１）は、複数の着色インクからなるインクセットであって、アニオン染料を含むブラックインクと、カチオン染料を含むイエローインクとを含むインクセットを記載しており、これら染料の使用により、カラーとブラックとの間のブリードが軽減されることを記載しているが、更に、多価沈殿剤をイエローインクに配合することでブリードを軽減できることも記載している。特許文献１では、このイエローインクが処理液としても作用していると認められる。
【０００４】
特開２００９−１９０３７９号公報（特許文献２）は、架橋した水溶性ポリマーで被覆された顔料（水分散性顔料）を含む着色インクと、該着色インクの凝集を促進する凝集促進剤を含む無色インクとを含むインクセットを記載しており、これにより、液安定性、吐出性が良好となり、また、インク付与後の被記録媒体のカール及び画像変形が抑制され得ると記載している。
【先行技術文献】
【特許文献】
【０００５】
【特許文献１】特開平６−５７１９２号公報
【特許文献２】特開２００９−１９０３７９号公報
【発明の概要】
【発明が解決しようとする課題】
【０００６】
このような状況下、本発明の目的は、従来技術とは異なる手法で、印刷層の滲みの発生を抑えることが可能な印刷方法を提供することにある。
【課題を解決するための手段】
【０００７】
本発明者は、上記目的を達成するために鋭意検討した結果、複数種の水系着色インクと水系コーティング液とを併用する印刷方法において、基材上に着弾させた水系コーティング液に最初に付着させるインクを、水系着色インクの中で最も低い表面張力を有するインクとすることで、印刷層の滲みの発生を効果的に抑制できることを見出し、本発明を完成させるに至った。
【０００８】
本発明者は、更に検討を進めたところ、４種の水系着色インクを順番にプリントヘッドから吐出させて印刷を行う場合に、２種のインクを順に吐出させて印刷した後で且つ残りの２種のインクを順に吐出させて印刷を行う前に、一次乾燥とその後の水系コーティング液による印刷とを行うことで、より高精細な印刷層を形成できることを見出した。
【０００９】
即ち、本発明の第１の印刷方法は、水系着色インクと水系コーティング液とを含むインクセットを備えたインクジェットプリンタによって印刷層を基材上に形成する印刷方法であって、
前記水系着色インクが、少なくとも第１のインク、第２のインク、第３のインク及び第４のインクの４種のインクを含み、それぞれのインクが独立して、水、顔料、水溶性溶剤及び樹脂を含み、前記水系コーティング液が、水、水溶性溶剤及び樹脂を含み、該水系コーティング液中に含まれる樹脂がカチオン性ポリマーを含み、
前記水系コーティング液をプリントヘッドから吐出させて、コーティング液滴を基材上に着弾させる工程と、
第１のインク、第２のインク、第３のインク及び第４のインクをこの順番にプリントヘッドから吐出させて、インク液滴を前記コーティング液上に着弾させることにより印刷層を形成させる工程とを含み、
前記第１のインクは、前記水系着色インクの中で２５℃における表面張力が最も低いことを特徴とする。
【００１０】
本発明の第１の印刷方法の好適例においては、前記印刷層の形成後に乾燥を行う工程を更に含む。
【００１１】
本発明の第１の印刷方法の他の好適例においては、前記乾燥が７０〜１３０℃で行われる。
【００１２】
また、本発明の第２の印刷方法は、水系着色インクと水系コーティング液とを含むインクセットを備えたインクジェットプリンタによって印刷層を基材上に形成する印刷方法であって、
前記水系着色インクが、少なくとも第１のインク、第２のインク、第３のインク及び第４のインクの４種のインクを含み、それぞれのインクが独立して、水、顔料、水溶性溶剤及び樹脂を含み、前記水系コーティング液が、水、水溶性溶剤及び樹脂を含み、該水系コーティング液中に含まれる樹脂がカチオン性ポリマーを含み、
前記水系コーティング液をプリントヘッドから吐出させて、コーティング液滴を基材上に着弾させる工程と、
第１のインク及び第２のインクをこの順番にプリントヘッドから吐出させて、インク滴を前記コーティング液上に着弾させることにより第１の印刷層を形成させる工程と、
前記第１の印刷層の形成後に一次乾燥を行う工程と、
前記水系コーティング液をプリントヘッドから吐出させて、コーティング液滴を、一次乾燥を行った第１の印刷層上に着弾させる工程と、
第３のインク及び第４のインクをこの順番にプリントヘッドから吐出させて、インク滴を、前記第１の印刷層上のコーティング液上に着弾させることにより第２の印刷層を形成させる工程とを含み、
前記第１のインクは、前記水系着色インクの中で２５℃における表面張力が最も低いことを特徴とする。
【００１３】
本発明の第２の印刷方法の好適例においては、前記第２の印刷層の形成後に二次乾燥を行う工程を更に含む。
【００１４】
本発明の第２の印刷方法の他の好適例においては、前記一次乾燥が２５〜４５℃で行われる。
【００１５】
本発明の第２の印刷方法の他の好適例においては、前記二次乾燥が７０〜１３０℃で行われる。
【００１６】
本発明の第１及び第２の印刷方法の他の好適例においては、前記コーティング液滴を基材上に着弾させる工程において、基材の温度が３０〜４５℃である。
【００１７】
本発明の第１及び第２の印刷方法の他の好適例において、前記第１のインクは、前記水系着色インクの中でインク中に含まれる顔料の質量割合が最も低い。
【００１８】
本発明の第１及び第２の印刷方法の他の好適例において、前記第４のインクは、前記水系着色インクの中でインク中に含まれる顔料の吸油量が最も高い。
【００１９】
本発明の第１及び第２の印刷方法の他の好適例において、前記第１のインクがマゼンタインク又はシアンインクである。
【００２０】
本発明の第１及び第２の印刷方法の他の好適例において、前記第３のインクがマゼンタインク又はシアンインクである。
【００２１】
本発明の第１及び第２の印刷方法の他の好適例において、前記第１のインク、第２のインク、第３のインク及び第４のインクは、それぞれがシアンインク、イエローインク、マゼンタインク及びブラックインクである。
【００２２】
本発明の第１及び第２の印刷方法の他の好適例において、前記第１のインク、第２のインク、第３のインク及び第４のインクは、それぞれがマゼンタインク、イエローインク、シアンインク及びブラックインクである。
【００２３】
本発明の第１及び第２の印刷方法の他の好適例において、前記水系着色インクは、２５℃における表面張力が２０〜５０ｍＮ／ｍである。
【００２４】
本発明の第１及び第２の印刷方法の他の好適例において、前記水系コーティング液の２５℃における表面張力は、前記第１のインクの２５℃における表面張力よりも低い。
【００２５】
本発明の第１及び第２の印刷方法の他の好適例においては、前記水系コーティング液が、水を５０質量％〜９０質量％、水溶性溶剤を５質量％〜３５質量％、樹脂を０．００５質量％〜２質量％の範囲内で含む。
【００２６】
本発明の第１及び第２の印刷方法の他の好適例においては、前記基材が非吸収性基材または難吸収性基材である。
【発明の効果】
【００２７】
本発明によれば、印刷層の滲みの発生を抑えることが可能な印刷方法を提供することができる。
【発明を実施するための形態】
【００２８】
以下に、本発明の印刷方法を詳細に説明する。本発明の印刷方法の一実施態様は、水系着色インクと水系コーティング液とを含むインクセットを備えたインクジェットプリンタによって印刷層を基材上に形成する印刷方法であって、前記水系着色インクが、少なくとも第１のインク、第２のインク、第３のインク及び第４のインクの４種のインクを含み、それぞれのインクが独立して、水、顔料、水溶性溶剤及び樹脂を含み、前記水系コーティング液が、水、水溶性溶剤及び樹脂を含み、該水系コーティング液中に含まれる樹脂がカチオン性ポリマーを含み、前記水系コーティング液をプリントヘッドから吐出させて、コーティング液滴を基材上に着弾させる工程と、第１のインク、第２のインク、第３のインク及び第４のインクをこの順番にプリントヘッドから吐出させて、インク液滴を前記コーティング液上に着弾させることにより印刷層を形成させる工程とを含み、前記第１のインクは、前記水系着色インクの中で２５℃における表面張力が最も低いことを特徴とする。なお、かかる特徴を備える印刷方法を「本発明の第１の印刷方法」ともいう。
【００２９】
また、本発明の印刷方法の他の実施態様は、水系着色インクと水系コーティング液とを含むインクセットを備えたインクジェットプリンタによって印刷層を基材上に形成する印刷方法であって、前記水系着色インクが、少なくとも第１のインク、第２のインク、第３のインク及び第４のインクの４種のインクを含み、それぞれのインクが独立して、水、顔料、水溶性溶剤及び樹脂を含み、前記水系コーティング液が、水、水溶性溶剤及び樹脂を含み、該水系コーティング液中に含まれる樹脂がカチオン性ポリマーを含み、前記水系コーティング液をプリントヘッドから吐出させて、コーティング液滴を基材上に着弾させる工程と、第１のインク及び第２のインクをこの順番にプリントヘッドから吐出させて、インク滴を前記コーティング液上に着弾させることにより第１の印刷層を形成させる工程と、前記第１の印刷層の形成後に一次乾燥を行う工程と、前記水系コーティング液をプリントヘッドから吐出させて、コーティング液滴を、一次乾燥を行った第１の印刷層上に着弾させる工程と、第３のインク及び第４のインクをこの順番にプリントヘッドから吐出させて、インク滴を、前記第１の印刷層上のコーティング液上に着弾させることにより第２の印刷層を形成させる工程とを含み、前記第１のインクは、前記水系着色インクの中で２５℃における表面張力が最も低いことを特徴とする。なお、かかる特徴を備える印刷方法を「本発明の第２の印刷方法」ともいう。この「本発明の第２の印刷方法」を用いることにより「本発明の第１の印刷方法」よりも鮮明な画像を作製することが可能となる。
【００３０】
本発明の印刷方法に用いるインクセットは、水系着色インクと水系コーティング液とを含むインクセットである。ここで、水系着色インクは、異なる色を発する４種類以上の水系着色インクからなり、少なくとも第１のインク、第２のインク、第３のインク及び第４のインクを含む。
【００３１】
本発明の印刷方法に用いるインクセットにおいて、水系着色インクは、それぞれのインクが独立して、水、顔料、水溶性溶剤及び樹脂を含むインクであり、インクジェットインクであることが好ましい。なお、インクジェットインクとは、インクジェットプリンタ用のインク組成物である。また、本発明の印刷方法に用いるインクセットにおいて、水系コーティング液は、基材を被覆し、着色インクを凝集させるための液であり、水、水溶性溶剤及び樹脂を含むものであり、インクジェットプリンタに使用可能なコーティング液であることが好ましい。なお、本発明においては、着色剤を０．１質量％を超える量で含む組成物を「インク」とし、着色剤を含まない又は着色剤を０．１質量％以下含む組成物を単に「液」として表現している。
【００３２】
本発明の印刷方法に用いるインクセットにおいて、水系コーティング液は、ｐＨが７．１〜１０．０の範囲内にあることが好ましい。カチオン性ポリマーを含む水系コーティング液は一般的に酸性のものが多いため、腐食を発生させる恐れがあり、また、腐食防止剤やその他中和剤等の添加によりコーティング液を中性や塩基性にすることも考えられるが、この場合、コーティング液に期待される凝集効果が十分に発揮されず、滲みを発生させる恐れもある。このような塩基性領域に水系コーティング液のｐＨを設定することで、プリンタ等の印刷機器の金属部分（特にプリントヘッド）における腐食の発生を抑えることができる。水系コーティング液の樹脂としてカチオン性ポリマー、好ましくは第四級アンモニウムカチオンを有する水溶性ポリマーを用いると、水系コーティング液のｐＨが塩基性領域であっても、所望の凝集効果を発揮することができる。
一方、水系着色インクは、選択される顔料の種類等に応じてｐＨが変わるものの、同様の理由から、塩基性であることが好ましく、ｐＨが７．０１〜１０．０の範囲内にあることが好ましい。
なお、ｐＨの調整には、ｐＨ調整剤を使用できるが、アミン化合物の使用が好ましく、沸点が７０〜２７０℃であるアミン化合物の使用が更に好ましい。アミン化合物は、水系コーティング液や水系着色インク中のｐＨを適切に調整し、更には樹脂の凝集を防ぐ効果もある。またアミン化合物をインク又はコーティング液に配合することで、より一層腐食を起こり難くすることが可能である。更に、アミン化合物の沸点が７０〜２７０℃の範囲であれば、蒸発し難く、アミン化合物が水系着色インク又は水系コーティング液中に長期にわたって留まることになり、水系着色インク又は水系コーティング液の吐出安定性が長期に亘って優れ、更に印刷層の光沢が高くなる傾向もある。沸点７０〜２７０℃のアミン化合物の具体例としては、Ｎ−メチルジエタノールアミン、Ｎ−エチルジエタノールアミン、Ｎ，Ｎ−ジメチルエタノールアミン、Ｎ，Ｎ−ジエチルエタノールアミン等が挙げられる。これらアミン化合物は、一種単独で用いてもよく、二種以上を組み合わせて用いてもよい。なお、上記水系着色インク及び水系コーティング液中において、アミン化合物の含有量は、それぞれ独立して、０．１〜２．０質量％が好ましい。
【００３３】
上記水系コーティング液に用いる樹脂は、カチオン性ポリマー、好ましくはカチオンを有する水溶性ポリマー、特に好ましくは第四級アンモニウムカチオンを有する水溶性ポリマーを含む。上記第四級アンモニウムカチオン（カチオン化された窒素原子）を有する水溶性ポリマーは、ｐＨが塩基性領域にある水系コーティング液中に存在していても、着色インクを凝集する能力を発揮することができる。但し、上記水溶性ポリマーは、着色インクを凝集させる能力が高いため、着色インクの凝集の発生が著しく早く起こり、印刷層の光沢が低下する問題があるため、後述する自己分散性顔料との組み合わせが重要になる。これにより、印刷層の滲みの発生を抑えつつ、印刷機器の腐食の発生も抑えて、光沢を低下させずに付着性が良好な印刷層を形成させることができる。
なお、本発明において、水溶性ポリマーとは、水、又は水溶性の有機溶剤を５０質量％未満含む水溶液に対して溶解するポリマーを意味する。
【００３４】
上記カチオンを有する水溶性ポリマーは、重量平均分子量が１，０００〜５０，０００であることが好ましく、２，５００〜４５，０００であることがより好ましく、５，０００〜４０，０００であることが更に好ましい。上記カチオンを有するポリマーの重量平均分子量が１，０００以上であると、着色インクを凝集させる力が高くなり、滲みが発生しにくくなる。一方、上記カチオンを有する水溶性ポリマーの重量平均分子量が５０，０００以下であると、着色インク凝集の速度が抑えられ、光沢の高い印刷物が得られる。
なお、本明細書において、重量平均分子量は、ゲル浸透クロマトグラフィー（ＧＰＣ）で測定した値であり、標準物質にはポリスチレンが使用され、移動相にはテトラヒドロフランが使用される。
【００３５】
上記カチオン性ポリマーは、カチオン度の異なる２種類以上のカチオン性ポリマーであることが好ましい。カチオン度が異なる複数のカチオン性ポリマーを用いることで、ドット径の大きさ、滲みの調整が容易となる。
具体的に、上記カチオン性ポリマーは、ｐＨ７．１でのカチオン度が５．５〜７．５ｍｅｑ／ｇであるカチオン性ポリマーと、ｐＨ７．１でのカチオン度が２．０〜５．０ｍｅｑ／ｇであるカチオン性ポリマーとを含むことが好ましく、ｐＨ７．１でのカチオン度が６．０〜７．０ｍｅｑ／ｇである水溶性ポリマーと、ｐＨ７．１でのカチオン度が２．５〜４．５ｍｅｑ／ｇである水溶性ポリマーとを含むことが更に好ましい。２種類のカチオン樹脂の割合は、カチオン度が高いポリマー：カチオン度が低いポリマーの質量比が１：１〜２０：１の範囲内であることが好ましく、７：３〜１０：１の範囲内であることがより好ましい。
なお、本明細書において、カチオン度は、ポリビニル硫酸カリウム試薬を用いたコロイド滴定により求めることができる。詳しい手順は以下のとおりである。
コニカルビーカーに脱イオン水９０ｍＬを取り、試料（乾燥品換算）の５００ｐｐｍ水溶液を１０ｍＬ加えてアミン水溶液でｐＨ７．１とし、約１分間攪拌する。次にトルイジンブルー指示薬を２〜３滴加え、Ｎ／４００ポリビニル硫酸カリウム試薬（Ｎ／４００ＰＶＳＫ）で滴定する。滴定速度は２ｍＬ／分とし、検水が青から赤紫色に変色して１０秒間以上保持する時点を終点とする。カチオン度（ｍｅｑ／ｇ）の計算式は次のとおりである。
カチオン度＝（Ｎ／４００ＰＶＳＫ滴定量）×（Ｎ／４００ＰＶＳＫの力価）／２
【００３６】
上記カチオンを有する水溶性ポリマーは、主鎖にカチオンを有することが好ましい。このような構造を有する水溶性ポリマーを用いると、水系着色インクが水系コーティング液に着弾した際に、水系着色インクの界面のみが瞬時に凝集し、水系着色インク同士が混合することなく着弾した位置で定着するため、滲みが無く、かつ、光沢の高い印刷層を形成することができる。
【００３７】
上記カチオンを有する水溶性ポリマーは市販品を使用することができる。なかでも、第四級アンモニウムカチオンを有する水溶性ポリマーが好ましいが、塩基性でも安定に存在できる観点から、例えば、ＤＫ６８１０、ＤＫ６８５１、ＤＫ６８６４、ＷＳ４０３０、ＷＳ４０２７、ＷＳ４０５２、ＣＡ６０１８（以上星光ＰＭＣ社製）、ハーサイズＣＰ−３００、ＣＰ−８００（以上ハリマ化成社製）、ＰＡＳ−Ｈ−１Ｌ、ＰＡＳ−Ｈ−５Ｌ、ＰＡＳ−２４０１、ＰＡＳ−Ａ−１（以上ニットボーメディカル社製）、カチオマスターＰＤＴ−２、ＰＤ−７、ＰＤ−３０（以上四日市合成社製）という名で市販されているエピクロロヒドリンとアルキルアミンの反応物、ポリアミン樹脂、ポリアミド・エピクロロヒドリン樹脂等が挙げられる。なお、上記カチオンを有する水溶性ポリマーは、一種単独で用いてもよく、二種以上を組み合わせて用いてもよい。
【００３８】
上記水系コーティング液中に含まれる樹脂に占める上記カチオンを有する水溶性ポリマーの割合は、５０質量％以上であることが好ましいが、特に、凝集作用を適切に制御する点から、上記水系コーティング液中に含まれる樹脂に占める上記第四級アンモニウムカチオンを有する水溶性ポリマーの割合が５０質量％以上であることが好ましい。
【００３９】
なお、上記水系コーティング液に使用できる他の樹脂としては、上記カチオン性ポリマー以外の、インク業界において通常使用されている樹脂を用いることができる。例えば、アクリル樹脂、シリコーン樹脂、アクリルシリコーン樹脂、スチレンアクリル共重合樹脂、ポリエステル樹脂、ロジン樹脂、フェノール樹脂、ウレタン樹脂、メラミン樹脂、尿素樹脂、エポキシ樹脂、セルロース樹脂、ブチラール樹脂、マレイン酸樹脂、フマル酸樹脂、ビニル樹脂等が挙げられる。これら樹脂は、一種単独で用いてもよく、二種以上を組み合わせて用いてもよい。
【００４０】
上記水系着色インクに用いる樹脂は、特に限定されるものではなく、インク業界において通常使用されている樹脂を用いることができ、例えば、アクリル樹脂、シリコーン樹脂、アクリルシリコーン樹脂、スチレンアクリル共重合樹脂、ポリエステル樹脂、ロジン樹脂、石油樹脂、クマロン樹脂、フェノール樹脂、ウレタン樹脂、メラミン樹脂、尿素樹脂、エポキシ樹脂、セルロース樹脂、キシレン樹脂、アルキッド樹脂、脂肪族炭化水素樹脂、ブチラール樹脂、マレイン酸樹脂、フマル酸樹脂、ビニル樹脂等が挙げられる。これら樹脂は、一種単独で用いてもよく、二種以上を組み合わせて用いてもよい。
【００４１】
上記水系着色インクに用いる樹脂は、自己分散性樹脂を含むことができる。自己分散性樹脂とは、界面活性剤や乳化剤を使用しなくても、インク中で分散状態を保つことができる樹脂であり、通常、スルホン酸又はその塩やカルボン酸又はその塩等の親水性基を末端又は側鎖に有するポリマーや、ポリカーボネート基、ポリエステル基、ポリエーテル基等の親水性基を主鎖に有するポリマー等が好適に使用される。この自己分散性樹脂の親水性基が自己分散性顔料の親水性基と互いに反発することで分散状態が保たれた状態となり、結果として保存安定性に優れるインクを調製することができる。これら自己分散性樹脂は、一種単独で用いてもよく、二種以上を組み合わせて用いてもよい。なお、自己分散性樹脂は、市販品を使用してもよい。
【００４２】
上記自己分散性樹脂は、耐擦過性、耐水性等の印刷層の性能を向上させる観点から、自己分散性ウレタン樹脂を含むことが好ましく、更に各種基材への高い付着性を付与する観点から、ポリエステル基又はポリエーテル基含有自己分散性ウレタン樹脂を含むことが更に好ましい。自己分散性樹脂中における自己分散性ウレタン樹脂の割合は、３０〜１００質量％であることが好ましい。
【００４３】
上記自己分散性ウレタン樹脂は、重量平均分子量が１００，０００〜１，０００，０００であることが好ましく、１５０，０００〜７５０，０００であることがより好ましく、２００，０００〜５００，０００であることが更に好ましい。上記自己分散性ウレタン樹脂の重量平均分子量が上記特定した範囲内にあれば、耐擦過性をより向上でき、強固な印刷層を形成することができる。
なお、本明細書において、重量平均分子量は、ゲル浸透クロマトグラフィー（ＧＰＣ）で測定した値であり、標準物質にはポリスチレンが使用され、移動相にはテトラヒドロフランが使用される。
【００４４】
上記自己分散性ウレタン樹脂は、ポリエステルポリオール、ポリエーテルポリオール、ポリカーボネートポリオール等のポリオール成分と、ポリイソシアネート成分と、任意に鎖伸長剤とを反応させて得ることができる。
【００４５】
ポリエステルポリオールとしては、特に制限はなく、例えば、ポリエチレンアジペート、ポリエチレンプロピレンアジペート、ポリブチレンアジペート、ポリヘキサメチレンアジペート、ポリジエチレンアジペート、ポリエチレンテレフタレート、ポリエチレンイソフタレート、ポリヘキサメチレンイソフタレート、ポリエチレンサクシネート、ポリブチレンサク２シネート、ポリエチレンセバケート、ポリブチレンセバケート、ポリ−ε−カプロラクタムジオール及びポリ（３−メチル−１，５−ペンチレンアジペート）等を挙げることができる。ポリオール成分としてポリエステルポリオールを用いることで、ポリエステル基含有自己分散性ウレタン樹脂を得ることができる。
ポリエーテルポリオールとしては、特に制限はなく、例えば、ポリオキシテトラメチレングリコール、ポリオキシプロピレングリコール、ポリオキシエチレングリコール及びポリオキシエチレン・プロピレングリコール等を挙げることができる。ポリオール成分としてポリエーテルポリオールを用いることで、ポリエーテル基含有自己分散性ウレタン樹脂を得ることができる。
ポリカーボネートポリオールは、特に制限はなく、例えば、１，６−ヘキサンジオールポリカーボネートポリオール、１，４−ブタンジオールポリカーボネートポリオール及びポリ−１，４−シクロヘキサンジメチレンカーボネートジオール等を挙げることができる。ポリオール成分としてポリカーボネートポリオールを用いることで、ポリカーボネート基含有自己分散性ウレタン樹脂を得ることができる。
ポリオール成分としては、アクリルポリオール等を用いてもよい。
これらのポリオール成分は、１種を単独で使用することもでき、また２種以上を組み合わせて使用することもできる。
【００４６】
ポリイソシアネート成分としては、例えば、トリレンジイソシアネート、キシレンジイソシアネート、ジフェニルメタンジイソシアネート、ナフチレンジイソシアネート、１，３−ビス（イソシアナトメチル）シクロヘキサン、テトラメチルキシレンジイソシアネート、ヘキサメチレンジイソシアネート、イソホロンジイソシアネート、ジシクロヘキシルメタンジイソシアネート及びノルボルナンジイソシアネート等からなるポリイソシアネート化合物が挙げられる。これらのポリイソシアネート成分中、好ましくは、キシレンジイソシアネート、１，３−ビス（イソシアナトメチル）シクロヘキサン、ヘキサメチレンジイソシアネート、イソホロンジイソシアネート、４，４’−メチレンビス（シクロヘキシルイソシアネート）又はノルボルナンジイソシアネートである。これらのポリイソシアネート成分は、１種を単独で使用することもでき、あるいは２種以上を組み合わせて使用することもできる。
【００４７】
鎖伸長剤としては、例えば、低分子量の多価アルコール及び低分子量のポリアミンを挙げることができる。低分子量の多価アルコールとしては、例えば、エチレングリコール、ジエチレングリコール、１，４−ブタンジオール、１，６−ヘキサンジオール、３−メチル−１，５−ペンタンジオール、ネオペンチルグリコール、トリメチロールプロパン、ペンタエリスリトール、１，４−シクロヘキサンジメタノール、ジメチロールブタン酸及びジメチロールプロピオン酸等のジメチロールアルカン酸類等が挙げられる。低分子量のポリアミンとしては、例えば、エチレンジアミン、トリメチレンジアミン、テトラメチレンジアミン、ヘキサメチレンジアミン、ヒドラジン、ピペラジン、イソホロンジアミン、ノルボルナンジアミン、ジアミノジフェニルメタン、ジアミノシクロヘキシルメタン、トリレンジアミン、キシレンジアミン、ジエチレントリアミン、トリエチレンテトラミン、テトラエチレンペンタミン及びイミノビスプロピルアミン等が挙げられる。これらの鎖伸長剤は、１種を単独で使用することもでき、また２種以上を組み合わせて使用することもできる。
【００４８】
上記自己分散性樹脂は、インク中で分散しており、粒子の形態にある。ここで、上記自己分散性樹脂は、５０体積％粒子径（Ｄ５０）が１０ｎｍ〜９０ｎｍであることが好ましく、２０ｎｍ〜７０ｎｍであることがより好ましく、３０ｎｍ〜６０ｎｍであることが更に好ましい。上記特定した範囲内の５０体積％粒子径であれば、自己分散性樹脂の分散状態が良く保存安定性に優れるインクを調製できる。本発明において、５０体積％粒子径（Ｄ５０）は、体積基準粒度分布の５０％粒子径（Ｄ５０）を指し、レーザ回折／散乱式粒度分布測定装置（例えばＳＡＬＤ−７０００：株式会社島津製作所社製）を用いて測定される粒度分布から求めることができる。そして、本発明における粒子径は、レーザ回折・散乱法による球相当径で表される。
【００４９】
上記自己分散性樹脂は、その酸価が５．０〜６０．０であることが好ましい。上記特定した範囲内の酸価であれば、分散性を向上させることができる。本明細書において、樹脂の酸価とは、樹脂１ｇを中和するのに必要な水酸化カリウムのｍｇ数を意味する。
【００５０】
本発明の印刷方法に用いるインクセットにおいては、水系着色インクに含まれる自己分散性樹脂の酸価と、水系コーティング液に含まれるカチオン性ポリマーのカチオン度を調整することで、水系着色インクのドット径を大きくし、かつ、滲みが発生しない、光沢に優れた印刷層を形成させることができる。ここで、上記自己分散性樹脂の酸価（Ａ）とカチオン性ポリマーのｐＨ７．１でのカチオン度（ｍｅｑ／ｇ）（Ｂ）の比（Ａ：Ｂ）は、１０：１〜１：１の範囲内であることが好ましく、６：１〜１．５：１の範囲内であることがより好ましく、３：１〜２：１の範囲内であることが更に好ましい。
【００５１】
上記水系着色インク中に含まれる樹脂に占める上記自己分散性樹脂の割合は、５０質量％以上であることが好ましい。
【００５２】
上記水系着色インク中において、樹脂の含有量は、１〜１０質量％であることが好ましい。また、上記水系コーティング液中において、樹脂の含有量は、０．００５〜２質量％であることが好ましく、０．０１〜１．５質量％であることが更に好ましい。水系コーティング液中の樹脂の含有量が少なすぎる場合には水系着色インクとの反応が不十分になるが、本発明においては、表面張力の最も低い水系着色インクを第１のインクとすることから、樹脂の含有量を少なくすることが可能になる。また、本発明の第２の印刷方法では、水系コーティング液を２度に分けて吐出することから、より樹脂の含有量を少なくすることが可能になる。水系コーティング液中の樹脂の含有量が多い場合には、印刷の際に印刷スジを生じやすくなる。
【００５３】
上記水系着色インクは、特に限定されず、インク業界において着色剤として通常使用されている有機顔料、無機顔料等の顔料を用いることができるが、自己分散性顔料を含むことが好ましい。自己分散性顔料とは、顔料分散剤を使用しなくても、インク中で分散状態を保つことができる顔料であり、通常、親水性に優れた官能基を表面に付与することで得られる。本発明者は、上述のカチオン性ポリマー、特には第四級アンモニウムカチオンを有する水溶性ポリマーと自己分散性顔料の組み合わせであれば、凝集の発生が早すぎることで印刷層の表面に凹凸が形成されることを防ぐことができ、それにより印刷層の光沢の低下を防ぐことができることを見出した。
【００５４】
本発明において、上記自己分散性顔料としては、カルボキシルイオン、硫酸イオン、硝酸イオン、リン酸イオン、水酸化物イオン等のアニオンが表面に直接結合している顔料が好ましい。このようなアニオン型の自己分散性顔料を用いることにより分散剤を添加せずに顔料をインク中で安定に分散させることができ、より鮮明な画像を印刷することができる。これらアニオン型の自己分散性顔料は市販品を好適に使用できる。
【００５５】
上記顔料としては、例えば、ピグメントイエロー１２、１３、１４、１７、２０、２４、３１、４２、５３、５５、７４、８３、８６、９３、１０９、１１０、１１７、１２０、１２２、１２５、１２８、１２９、１３７、１３８、１３９、１４７、１４８、１５０、１５１、１５２、１５３、１５４、１５５、１６６、１６８、１８０、１８１、１８４、１８５、２１３；ピグメントオレンジ１６、３６、３８、４３、５１、５５、５９、６１、６４、６５、７１；ピグメントレッド９、４８、４９、５２、５３、５７、９７、１０１、１２２、１２３、１４９、１６８、１７７、１８０、１９２、２０２、２０６、２１５、２１６、２１７、２２０、２２３、２２４、２２６、２２７、２２８、２３８、２４０、２４４、２５４；ピグメントバイオレット１９、２３、２９、３０、３２、３７、４０、５０；ピグメントブルー１５、１５：１、１５：３、１５：４、１５：６、２２、２７、２８、２９、３０、６０、６４、８０；ピグメントグリーン７、３６；ピグメントブラウン２３、２５、２６；及びピグメントブラック１、７、２６、２７、２８、ピグメントホワイト６等が挙げられる。なお、これら顔料は、一種単独で用いてもよく、二種以上を組み合わせて用いてもよい。
シアンインクに使用できる顔料としては、例えば、ピグメントブルー１５、１５：１、１５：３、１５：４、１５：６、２２、２７、２８、２９、３０、６０、６４、８０等が挙げられ、
マゼンタインクに使用できる顔料としては、例えば、ピグメントレッド９、４８、４９、５２、５３、５７、９７、１０１、１２２、１２３、１４９、１６８、１７７、１８０、１９２、２０２、２０６、２１５、２１６、２１７、２２０、２２３、２２４、２２６、２２７、２２８、２３８、２４０、２４４、２５４等が挙げられ、
イエローインクに使用できる顔料としては、例えば、ピグメントイエロー１２、１３、１４、１７、２０、２４、３１、４２、５３、５５、７４、８３、８６、９３、１０９、１１０、１１７、１２０、１２２、１２５、１２８、１２９、１３７、１３８、１３９、１４７、１４８、１５０、１５１、１５２、１５３、１５４、１５５、１６６、１６８、１８０、１８１、１８４、１８５、２１３等が挙げられ、
ブラックインクに使用できる顔料としては、例えば、ピグメントブラック１、７、２６、２７、２８等が挙げられる。
その他、ピグメントオレンジ１６、３６、３８、４３、５１、５５、５９、６１、６４、６５、７１；ピグメントバイオレット１９、２３、２９、３０、３２、３７、４０、５０；ピグメントグリーン７、３６；ピグメントブラウン２３、２５、２６；ピグメントホワイト６等の顔料も、上記基本色インクに用いることができるとともに、オレンジインク、バイオレットインク、グリーンインク、レッドインク等の特殊色インクとして用いることもできる。
【００５６】
上記水系着色インク中において、顔料の含有量は、使用する顔料の種類等により任意に決定できるが、水系着色インク中０．５〜１０質量％であることが好ましい。
【００５７】
上記水系着色インク及び水系コーティング液に用いる水溶性溶剤は、特に限定されるものではなく、インク業界において通常使用されている水溶性溶剤を用いることができる。なお、上記水系着色インク及び水系コーティング液中において、上記水溶性溶剤の含有量は、それぞれ独立して、６０質量％以下であることが好ましく、３５質量％以下であることが更に好ましい。上記水溶性溶剤の含有量の下限は特に制限されないものの、通常、５質量％以上であることが好ましい。
【００５８】
上記水溶性溶剤は、インク及びコーティング液の吐出安定性、濡れ性及び保存安定性をより良好にする観点から、グリコールエーテル、三〜五員環のラクトン化合物、アミド化合物及びアルカンジオールよりなる群から選択される少なくとも１種類を含むことが好ましい。
【００５９】
グリコールエーテルの具体例としては、エチレングリコールメチルエーテル、エチレングリコールエチルエーテル、エチレングリコールプロピルエーテル、エチレングリコールブチルエーテル、エチレングリコールペンチルエーテル、エチレングリコールヘキシルエーテル、エチレングリコールシクロヘキシルエーテル、エチレングリコールフェニルエーテル、エチレングリコールベンジルエーテル、エチレングリコールイソブチルエーテル、エチレングリコールターシャリブチルエーテル、ジエチレングリコールメチルエーテル、ジエチレングリコールエチルエーテル、ジエチレングリコールプロピルエーテル、ジエチレングリコールブチルエーテル、ジエチレングリコールペンチルエーテル、ジエチレングリコールヘキシルエーテル、ジエチレングリコールシクロヘキシルエーテル、ジエチレングリコールフェニルエーテル、ジエチレングリコールベンジルエーテル、ジエチレングリコールモノブチルエーテル、ジエチレングリコールイソブチルエーテル、トリエチレングリコールメチルエーテル、トリエチレングリコールエチルエーテル、トリエチレングリコールプロピルエーテル、トリエチレングリコールブチルエーテル、トリエチレングリコールペンチルエーテル、トリエチレングリコールヘキシルエーテル、トリエチレングリコールシクロヘキシルエーテル、トリエチレングリコールフェニルエーテル、トリエチレングリコールベンジルエーテル及びトリエチレングリコールモノブチルエーテル等のエチレングリコールエーテル類、並びにプロピレングリコールメチルエーテル、プロピレングリコールエチルエーテル、プロピレングリコールプロピルエーテル、プロピレングリコールブチルエーテル、プロピレングリコールペンチルエーテル、プロピレングリコールヘキシルエーテル、プロピレングリコールシクロヘキシルエーテル、ジプロピレングリコールメチルエーテル、ジプロピレングリコールエチルエーテル、ジプロピレングリコールプロピルエーテル、ジプロピレングリコールブチルエーテル、ジプロピレングリコールペンチルエーテル、ジプロピレングリコールヘキシルエーテル、ジプロピレングリコールシクロヘキシルエーテル、トリプロピレングリコールメチルエーテル、トリプロピレングリコールエチルエーテル、トリプロピレングリコールプロピルエーテル、トリプロピレングリコールブチルエーテル、トリプロピレングリコールペンチルエーテル、トリプロピレングリコールヘキシルエーテル及びトリプロピレングリコールシクロヘキシルエーテル等のプロピレングリコールエーテル類等が挙げられる。これらの中でも、エチレングリコールモノブチルエーテル、エチレングリコールイソブチルエーテル、エチレングリコールターシャリブチルエーテル、ジエチレングリコールモノブチルエーテル、ジエチレングリコールイソブチルエーテル、ジプロピレングリコールモノメチルエーテル、ジプロピレングリコールモノエチルエーテル、ジプロピレングリコールモノプロピルエーテル及びトリエチレングリコールモノブチルエーテルが好ましい。
【００６０】
三〜五員環のラクトン化合物は、−Ｃ（＝Ｏ）−Ｏ−を一部に含むラクトン環を有する化合物のうち、環を構成する原子数が３である三員環、原子数が４である四員環又は原子数が５である五員環の化合物である。具体例としては、α−アセトラクトン、β−プロピオンラクトン、γ−ブチロラクトン、δ−バレロラクトン等が挙げられる。これらの中でも、γ−ブチロラクトンが好ましい。
【００６１】
アミド化合物は、非環状のアミド化合物が好ましく、例えば、ジメチルアセトアミド、ジメチルホルムアミド、スルファニルアミド、トルエンスルホンアミド、ベンゼンスルホンアミド、Ｎ−ジメチル−β−メトキシプロピオンアミド、Ｎ，Ｎ−ジメチル−β−ブトキシプロピオンアミド、Ｎ，Ｎ−ジメチル−β−ペントキシプロピオンアミド、Ｎ，Ｎ−ジメチル−β−ヘキソキシプロピオンアミド、Ｎ，Ｎ−ジメチル−β−ヘプトキシプロピオンアミド、Ｎ，Ｎ−ジメチル−β−２−エチルヘキソキシプロピオンアミド、Ｎ，Ｎ−ジメチル−β−オクトキシプロピオンアミド、Ｎ，Ｎ−ジエチル−β−メトキシプロピオンアミド、Ｎ，Ｎ−ジエチル−β−ブトキシプロピオンアミド、Ｎ，Ｎ−ジエチル−β−ペントキシプロピオンアミド、Ｎ，Ｎ−ジエチル−β−ヘキソキシプロピオンアミド、Ｎ，Ｎ−ジエチル−β−ヘプトキシプロピオンアミド、Ｎ，Ｎ−ジエチル−β−オクトキシプロピオンアミド等が挙げられる。これらの中でも、ジメチルアセトアミド、ジメチルホルムアミド、Ｎ，Ｎ−ジメチル−β−メトキシプロピオンアミド、Ｎ，Ｎ−ジメチル−β−ブトキシプロピオンアミド、Ｎ，Ｎ−ジエチル−β−メトキシプロピオンアミド、Ｎ，Ｎ−ジエチル−β−ブトキシプロピオンアミドが好ましい。
【００６２】
アルカンジオールは、２つの水素原子が２つの水酸基で置換されているアルカン化合物であり、例えば、エチレングリコール、プロピレングリコール、２−メチル−１，３−プロパンジオール、１，２−ブタンジオール、１，３−ブタンジオール、１，４−ブタンジオール、１，２−ペンタンジオール、１，２−ヘキサンジオール、１，６−ヘキサンジオール、１，２−ヘプタンジオール、１，２−オクタンジオール、１，９−ノナンジオール、１，１０−デカンジオール等が挙げられる。これらの中でも、プロピレングリコール、１，２−ブタンジオール、１，３−ブタンジオール、１，４−ブタンジオール、１，２−ヘキサンジオールが好ましい。
【００６３】
上記水系着色インク及び水系コーティング液は、当然ながら水が含まれており、使用される水としては、イオン交換水や蒸留水等の純水、超純水等が挙げられる。また、インクやコーティング液を長期保存する場合には、カビやバクテリアの発生を防止するため、紫外線照射等により滅菌処理した水を用いてもよい。更に、インクジェットプリンタによる印刷条件に合わせてインクやコーティング液を水で希釈することも可能である。上記水系着色インク中において、水の含有量は、例えば２０〜８０質量％の範囲であることが好ましい。また、上記水系コーティング液中において、水の含有量は、２０〜９０質量％の範囲を例示することができるが、５０〜９０質量％の範囲であることが好ましい。
【００６４】
上記水系着色インク及び水系コーティング液には、更に必要に応じて、表面調整剤、消泡剤、保湿剤、湿潤分散剤、防腐剤・防かび剤、溶解助剤、酸化防止剤、金属トラップ剤等を、本発明の目的を害しない範囲内で適宜選択して配合してもよい。
【００６５】
本発明の印刷方法に用いるインクセットにおいて、上記水系着色インク及び水系コーティング液は、必要に応じて適宜選択される各種成分を混合することにより調製できる。
【００６６】
本発明の印刷方法に用いるインクセットにおいて、上記水系着色インクは、水系コーティング液と接触した際に滲みを発生させず、良好な印刷層を形成させる観点から、その２５℃における表面張力が２０．０〜５０．０ｍＮ／ｍであることが好ましく、２３．０〜４５．０ｍＮ／ｍであることがより好ましく、２６．０〜４０．０ｍＮ／ｍであることが更に好ましい。一方、上記水系コーティング液は、基材への濡れ性を向上させる観点から、その２５℃における表面張力が１８．０〜３０．０ｍＮ／ｍであることが好ましく、２０．０〜３０．０ｍＮ／ｍであることがより好ましく、１９．０〜２７．５ｍＮ／ｍであることが更に好ましく、２０．０〜２５．０ｍＮ／ｍであることが特に好ましい。なお、コーティング液やインクの表面張力は、プレート法により測定できる。
【００６７】
本発明の印刷方法に用いるインクセットにおいて、上記水系コーティング液及び水系着色インクは、その２５℃における粘度が、３．０〜１０．０ｍＰａ・ｓであることが好ましく、４．０〜８．５ｍＰａ・ｓであることがより好ましく、５．０〜７．０ｍＰａ・ｓであることが更に好ましい。２５℃における粘度が上記特定した範囲内にあれば、良好な吐出安定性が得られる。なお、コーティング液やインクの粘度は、Ｂ型粘度計を用いて測定できる。
【００６８】
本発明の印刷方法に用いるインクセットは、種々のインクジェットプリンタに使用できる。このようなインクジェットプリンタは、プリントヘッドを備えており、該プリントヘッドのノズルから、インクセットを構成するインク及びコーティング液を液滴状で吐出させる。
【００６９】
本発明の印刷方法においては、まず、上記水系コーティング液をプリントヘッドから吐出させて、コーティング液滴を基材上に着弾させる（第１の工程）。上記コーティング液は、カチオン性ポリマーを含むため、着色インクを凝集させる作用を有しており、印刷層の滲みを抑えることができる。
【００７０】
本発明の印刷方法においては、コーティング液滴を基材上に着弾させる工程において、基材の温度が３０〜４５℃であることが好ましい。これにより、水系コーティング液が速く乾燥してしまうことを防ぐことができる。なお、基材の温度とは、コーティング液滴が着弾する基材表面の温度である。通常、ここでの基材の温度を維持しつつ、その後に続く工程が行われる。
【００７１】
本発明の印刷方法（特には本発明の第１の印刷方法）においては、次に、第１のインク、第２のインク、第３のインク及び第４のインクをこの順番にプリントヘッドから吐出させて、上記第１の工程で基材上に着弾させた水系コーティング液上にインク滴を着弾させることにより印刷層を形成させる（第２の工程）。上記第２の工程において、最初にコーティング液上に吐出させるインクは第１のインクであるため、第１のインクがコーティング液による着色インクの凝集作用の影響を最も強く受ける。
【００７２】
本発明の印刷方法によれば、上記水系着色インクの中で２５℃における表面張力が最も低いインクを第１のインクとすることで、コーティング液による着色インクの凝集作用を効果的に発揮することができる。また、インク中に含まれる顔料の質量割合が低いと、表面張力が低くなる傾向があるため、本発明の印刷方法において、上記第１のインクは、上記水系着色インクの中でインク中に含まれる顔料の質量割合が最も低いインクとなり得る。なお、本発明の印刷方法において、第１のインクは、前記水系着色インクの中で２５℃における表面張力が最も低いものであるが、ここで、第２のインクは、２５℃における表面張力が第３のインク及び第４のインクよりも低いことが好ましく、第３のインクは、２５℃における表面張力が第４のインクよりも低いことが好ましい。
【００７３】
上記第２の工程において、第１のインク、第２のインク、第３のインク及び第４のインクの中で最後にコーティング液上に吐出させる第４のインクは、コーティング液による着色インクの凝集作用の影響が最も弱いため、顔料吸油量の高いインクであることが好ましい。このため、本発明の印刷方法において、第４のインクは、上記水系着色インクの中でインク中に含まれる顔料の吸油量が最も高いことが好ましい。なお、本発明において、吸油量は、ＪＩＳ  Ｋ  ５１０１−１３−１：２００４に規定される「精製あまに油法」に準じて測定される。
【００７４】
本発明の第２の印刷方法においても、第１のインク、第２のインク、第３のインク及び第４のインクをこの順番にプリントヘッドから吐出させて、印刷層を形成させることを含むものであるが、本発明の第２の印刷方法は、第１のインク及び第２のインクをこの順番に吐出させて印刷層を形成させた後に、一次乾燥とその後に再度コーティング液による印刷を行う。これにより、その後に吐出させる第３のインク及び第４のインクに対しても凝集作用を効果的に発揮することができ、より高精細な印刷層を形成することができる。
【００７５】
具体的に、本発明の第２の印刷方法においては、第１のインク及び第２のインクをこの順番にプリントヘッドから吐出させて、上記第１の工程で基材上に着弾させたコーティング液上にインク滴を着弾させることにより第１の印刷層を形成させる（第３の工程）。なお、本発明の第２の印刷方法における実施態様は、本発明の印刷方法の説明において記載されているとおりである。具体的に例を挙げれば、本発明の第２の印刷方法において、第１のインクは、水系着色インクの中で２５℃における表面張力が最も低いものであり、また、第１のインクは、上記水系着色インクの中でインク中に含まれる顔料の質量割合が最も低いインクとなり得る。また、本発明の第２の印刷方法において、第４のインクは、上記水系着色インクの中でインク中に含まれる顔料の吸油量が最も高いことが好ましい。
【００７６】
本発明の第２の印刷方法においては、上記第３の工程での第１の印刷層の形成後に一次乾燥を行う（第４の工程）。一次乾燥を行うことで第１の印刷層の表面が強固になり、その後に着弾させる水系コーティング液や水系着色インクのドット形状を保持することができる。第４の工程では、第１の印刷層を完全に乾燥させる必要がないため、一次乾燥は２５〜４５℃で行われることが好ましく、３０〜４０℃で行われることが更に好ましい。また、乾燥時間は１０秒以内であることが好ましく、１秒以上６秒以内であることが更に好ましい。一次乾燥に用いる乾燥手段は、特に限定されるものではないが、送風機能を備えた乾燥機が好ましい。風（通常、空気を利用）を第１の印刷層に当てて乾燥を行う場合（即ち、送風により第１の印刷層の乾燥を行う場合）、その風量は、１．０ｍ３／ｍｉｎ以上であることが好ましく、１．５〜５．０ｍ３／ｍｉｎであることが更に好ましい。
【００７７】
本発明の第２の印刷方法においては、上記水系コーティング液をプリントヘッドから吐出させて、上記第４の工程において一次乾燥を行った第１の印刷層上にコーティング液滴を着弾させる（第５の工程）。これにより、その後に吐出させる第３のインク及び第４のインクに対しても凝集作用を効果的に発揮することができ、より高精細な印刷層を形成することができる。なお、第５の工程においては、第１の印刷層を備える基材をインクジェットプリンタへ巻き戻してから、水系コーティング液の２度目の吐出を行うことができる。
【００７８】
本発明の第２の印刷方法においては、第３のインク及び第４のインクをこの順番にプリントヘッドから吐出させて、上記第５の工程において第１の印刷層上に着弾させたコーティング液上にインク滴を着弾させることにより第２の印刷層を形成させる（第６の工程）。
【００７９】
本発明の第２の印刷方法においては、更に、上記第６の工程での第２の印刷層の形成後に二次乾燥を行うことが好ましい（第７の工程）。二次乾燥を行うことで印刷層中に含まれる樹脂を基材上に融着させ、強固な膜を形成することができ、結果として、堅牢性に優れる印刷物を提供することが可能である。第７の工程では、印刷層中に含まれる樹脂を基材上に融着させる観点から、二次乾燥は７０〜１３０℃で行われることが好ましく、８０〜１１０℃で行われることが更に好ましい。また、乾燥時間は２秒以上１８０秒以内であることが好ましく、５秒以上１２０秒以内であることが更に好ましい。二次乾燥に用いる乾燥手段は、特に限定されるものではないが、送風機能を備えた乾燥機が好ましい。熱風などの風（通常、空気を利用）を第２の印刷層に当てて乾燥を行う場合（即ち、送風により第２の印刷層の乾燥を行う場合）、その風量は、１．０ｍ３／ｍｉｎ以上であることが好ましく、１．５〜５．０ｍ３／ｍｉｎであることが更に好ましい。
【００８０】
なお、このような二次乾燥工程は、本発明の第１の印刷方法においても適用することが好ましく、この場合、上記第２の工程での印刷層の形成後に、上記二次乾燥と同様の乾燥が行われる。具体的に、本発明の第１の印刷方法においては、更に、上記第２の工程での印刷層の形成後に乾燥を行うことが好ましく（第８の工程）、ここでの乾燥は、７０〜１３０℃で行われることが好ましく、８０〜１１０℃で行われることが更に好ましい。
【００８１】
本発明の印刷方法において、第１のインクは、マゼンタインク又はシアンインクであることが好ましい。マゼンタインク及びシアンインクは、水系着色インクの中で２５℃における表面張力が比較的低い傾向にあるため、第１のインクとすることが好ましい。また、本発明の印刷方法においては、第３のインクをマゼンタインク又はシアンインクとしてもよい。本発明の第２の印刷方法において、第３のインクは、上記第５の工程において第１の印刷層上に着弾させたコーティング液上に最初に吐出させるインクであるため、該コーティング液による着色インクの凝集作用の影響を強く受ける。このため、本発明の第２の印刷方法においては、第３のインクがマゼンタインク又はシアンインクであることが好ましい。
【００８２】
本発明の印刷方法において、第１のインク、第２のインク、第３のインク及び第４のインクは、それぞれがシアンインク、マゼンタインク、イエローインク及びブラックインクである場合、シアンインク、イエローインク、マゼンタインク及びブラックインクである場合、マゼンタインク、イエローインク、シアンインク及びブラックインクである場合などを例示することができるが、本発明の第１の印刷方法においては、第１のインク、第２のインク、第３のインク及び第４のインクのそれぞれがシアンインク、マゼンタインク、イエローインク及びブラックインクであることが好ましく、また、本発明の第２の印刷方法においては、第１のインク、第２のインク、第３のインク及び第４のインクのそれぞれがシアンインク、イエローインク、マゼンタインク及びブラックインクである場合やマゼンタインク、イエローインク、シアンインク及びブラックインクである場合が好ましい。シアンインクは水系着色インクの中で２５℃における表面張力が最も低いインクとして調製することが比較的容易であり、また、ブラックインクは水系着色インクの中で吸油量が最も高い顔料を用いて調製することが比較的容易である。
【００８３】
本発明の印刷方法において、水系コーティング液は、水系着色インクよりも濡れ性に優れることが好ましい。このため、本発明の印刷方法において、水系コーティング液の２５℃における表面張力は、第１のインクの２５℃における表面張力よりも低いことが好ましい。
【００８４】
本発明の印刷方法において、基材は、特に限定されるものではないが、例えば、鉄鋼、亜鉛めっき鋼（例えばトタン板）、錫めっき鋼（例えばブリキ板）、ステンレス鋼、マグネシウム合金、アルミニウム、アルミニウム合金等の金属基材や、ガラス、セラミック等の無機系基材、アクリル樹脂、ポリ塩化ビニル、ポリカーボネート、ＡＢＳ樹脂、ポリエチレンテレフタレート、ポリオレフィン等のプラスチック基材のような、インクやコーティング液に対する吸収性のない基材（非吸収性基材）や、コート紙、アート紙、キャスト紙、微塗工紙等のような、表面コートによってインクやコーティング液を吸収し難い基材（難吸収性基材）への印刷にも適している。特に本発明の第２の印刷方法は、コーティング液の吐出を２回に分けて行い、かつ、一次乾燥を行う印刷方法であることから、コーティング液が基材に浸透しにくい非吸収性基材、難吸収性基材を用いた場合にはコーティング液と第１〜第４のインクの接触が容易になり、より画像定着性と印刷品質に優れた印刷物を得ることが可能になる。なお、他の基材としては、例えば、上質紙、合成紙、インクジェット用紙等の紙基材、木材、石膏、珪酸カルシウム、コンクリート、セメント、モルタル、スレート等の無機系基材等が挙げられる。なお、基材は、印刷層との付着性を向上させるため、プライマー処理やコロナ処理等の一般的な表面処理が施されていてもよい。
【００８５】
本発明の印刷方法においては、コーティング液の乾燥を待たずに（即ち、コーティング液の乾燥を行わずに）水系着色インクのインク滴を該コーティング液中に着弾させることができる。このため、本発明の印刷方法においては、各層の乾燥工程を行わなくてもよい。但し、本発明の第２の印刷方法においては、上記第３の工程での第１の印刷層の形成後に一次乾燥が行われる。なお、上記印刷方法において、印刷直後（即ち、水や水溶性溶剤が蒸発する前）のコーティング液及び着色インクの総吐出液の厚みは、合計して、１〜２０μｍの範囲内にあることが好ましい。本発明の印刷方法において最終的に形成される印刷層は、インク滴をコーティング液滴上に着弾させた後、硬化・乾燥を経て形成される印刷層を意味する。
【実施例】
【００８６】
以下に、実施例を挙げて本発明を更に詳しく説明するが、本発明は下記の実施例に何ら限定されるものではない。
【００８７】
＜水系コーティング液＞
表１に示す配合処方に従い、樹脂、アミン化合物、水溶性溶剤、表面調整剤及びイオン交換水を公知の方法により混合し、水系コーティング液を調製した。なお、各水系コーティング液のｐＨ、表面張力（２５℃）、粘度（２５℃）を測定し、得られた結果を表１に示す。
【００８８】
【表１】
2019107875.tif 000002
【００８９】
上記表１に記載される配合剤は、下記の通りである。
＊１  第四級アンモニウムカチオンを有する水溶性ポリマーの水溶液Ａとしては以下を用いた。
カチオマスター  ＰＥ−３０（四日市合成製、ジメチルアミン・エチレンジアミン・エピクロロヒドリン系ポリマー樹脂、樹脂含有量５０質量％、重量平均分子量（Ｍｗ）：９０００、ｐＨ７．１でのカチオン度６．５ｍｅｑ／ｇ）
＊２  第四級アンモニウムカチオンを有する水溶性ポリマーの水溶液Ｂとしては以下を用いた。
ＤＫ６８５１（星光ＰＭＣ社製、ポリアミン樹脂、樹脂含有量７０．０質量％、ｐＨ７．１でのカチオン度６．８ｍｅｑ／ｇ）
＊３  ＴＳＦ４４４６（モメンティブ社製、ポリエーテル変性シリコーンオイル、該シリコーンオイル含有量１００質量％、表面調整剤）
【００９０】
＜自己分散性顔料を含む水系着色インク＞
表２〜３に示す配合処方に従い、自己分散性顔料、樹脂、水溶性溶剤、表面調整剤及びイオン交換水を公知の方法により混合し、自己分散性顔料を含む水系着色インクを調製した。なお、各水系着色インクの表面張力（２５℃）、粘度（２５℃）を測定し、得られた結果を表２〜３に示す。
【００９１】
【表２】
2019107875.tif 000003
【００９２】
【表３】
2019107875.tif 000004
【００９３】
上記表２〜３に記載される配合剤は、下記の通りである。
＊４  自己分散性顔料分散液としては、以下を用いた。
・ＣＡＢ−Ｏ―ＪＥＴ  ２５０Ｃ
（キャボット社製、シアンの自己分散性顔料水分散液、顔料含有量１０質量％）
・ＣＡＢ−Ｏ―ＪＥＴ―４６５Ｍ
（キャボット社製、マゼンタの自己分散性顔料水分散液、顔料含有量１５質量％）
・ＣＡＢ−Ｏ―ＪＥＴ ２７０Ｙ
（キャボット社製、イエローの自己分散性顔料水分散液、顔料含有量１０質量％）
・ＣＡＢ−Ｏ―ＪＥＴ ３００Ｋ
（キャボット社製、ブラックの自己分散性顔料水分散液、顔料含有量１５質量％）
＊５  樹脂分散液Ｃとしては以下を用いた。
ＮＥＯＲＥＺ  Ｒ−９６２１(ＤＳＭ  Ｃｏａｔｉｎｇ  Ｒｅｓｉｎｓ製、ポリエステル基含有自己分散性ウレタン樹脂、粒子径５０ｎｍ、酸価１８、樹脂含有量３８質量％)
【００９４】
＜非自己分散型顔料を含む水系着色インク＞
表４〜５に示す配合処方に従い、非自己分散型顔料、消泡剤、水溶性溶剤、湿潤分散剤、イオン交換水を公知の方法により分散した水系着色分散液に、樹脂ならびに表面調整剤を加え、非自己分散型顔料を含む水系着色インクを調製した。なお、各水系着色インクの表面張力（２５℃）、粘度（２５℃）を測定し、得られた結果を表４〜５に示す。
【００９５】
【表４】
2019107875.tif 000005
【００９６】
【表５】
2019107875.tif 000006
【００９７】
上記表４〜５に記載される配合剤は、下記の通りである。
＊６  非自己分散型顔料としては、以下を用いた。
・ＦＡＳＴＯＧＥＮ  Ｂｌｕｅ  ＦＡ５３８０（フタロシアニンブルー、ＤＩＣ社製シアン色顔料）
・シンカシャマゼンタＲＴ（ジクロロキナクリドン、ＢＡＳＦ社製マゼンタ色顔料）
・Ｈｏｓｔａｐｅｒｍ  Ｙｅｌｌｏｗ  Ｈ５Ｇ（キノキサリンジオン、クラリアント社製イエロー色顔料）
・Ｎｅｒｏｘ−１０００（カーボンブラック、オリオンエンジニアリドカーボン社製、ブラック色顔料）
＊７  消泡剤（ＳＮデフォーマー１３１２、サンノプコ社製）
＊８  湿潤分散剤（ノイゲンＥＡ−１５７、第一工業製薬社製）
【００９８】
＜１色目と２色目以降の色間滲み＞
武藤工業社製ラミレスＰＪ−１３０４ＮＸを用いて、まず、コーティング液滴を吐出し、コーティング液滴を基材である塩化ビニルシート表面に着弾させ、その後、コーティング液を乾燥させずに、該コーティング液上に、１色目のインク、２色目のインク、３色目のインク及び４色目のインクのインク滴をこの順番に着弾させ、画像を印刷した。なお、印刷された画像は、各インクで複数の線を印刷したものであり、１色目のインクにて印刷された線は、その一部において、２色目、３色目及び４色目のインクのそれぞれの印刷された線と交差して重なり合う部分を形成している。その後、キーエンス社製の顕微鏡、ＶＨＸ−５０００の５０倍率で、１色目のインクと、２色目以降のインクのそれぞれとの重なった部分を観察し、下記の評価基準で評価した。なお、使用したインクセットの構成と基材温度、評価結果を表６〜１０に示す。
◎：１色目のインクと２色目以降のインクのそれぞれとの重なった部分のうち３つの重なった部分いずれも滲みが１５０μｍ未満
○：１色目のインクと２色目以降のインクのそれぞれと重なった部分のうち１つ以上の重なった部分に１５０μｍ以上２００μｍ未満の滲みあり
△：１色目のインクと２色目以降のインクのそれぞれと重なった部分のうち１つ以上の重なった部分に２００μｍ以上３００μｍ未満の滲みあり
×：１色目のインクと２色目以降のインクのそれぞれと重なった部分のうち１つ以上の重なった部分に３００μｍ以上の滲みあり
【００９９】
＜印刷画像の精細さ（１）＞
武藤工業社製ラミレスＰＪ−１３０４ＮＸを用いて、まず、コーティング液滴を吐出し、コーティング液滴を基材である塩化ビニルシート表面に着弾させ、その後、コーティング液を乾燥させずに、該コーティング液上に、１色目のインク、２色目のインク、３色目のインク及び４色目のインクのインク滴をこの順番に着弾させ、ＪＩＳ  Ｘ９２０１  ２００１  Ｎ３Ａで規定される画像を印刷し、風量２．５ｍ３／ｍｉｎのドライヤーを用いて９０℃の熱風を印刷層に当てて２分間の乾燥を行った（ここでの印刷方法は、本発明の第１の印刷方法に対応している）。乾燥後に得られた印刷層の滲みの程度を目視で評価した。評価基準は以下の通りである。なお、使用したインクセットの構成と基材温度、評価結果を表６〜１０に示す。
○＋：画像に滲みが見られないうえ、４色のドットがそれぞれ独立して存在
○：画像に滲みがみられず
△：色間が滲むが画像全体の滲みは小さい
×：明らかに滲む
−：画像に滲みは見られないが印刷スジが顕著にみられる
【０１００】
＜印刷画像の精細さ(２)＞
武藤工業社製ラミレスＰＪ−１３０４ＮＸを用いて、ＪＩＳ  Ｘ９２０１  ２００１  Ｎ３Ａで規定される画像の印刷を行った。まず、コーティング液滴を吐出し、コーティング液滴を基材である塩化ビニルシート表面に着弾させ、その後、コーティング液を乾燥させずに、該コーティング液上に、１色目のインク、２色目のインクのインク滴をこの順番に着弾させ、第１の印刷層を形成させた。次いで、風量１．５ｍ３／ｍｉｎのドライヤーを用いて表６〜１０に示される温度の風を該第１の印刷層に３秒間当てて一次乾燥を行った。次いで、塩化ビニルシートを巻き戻し、コーティング液滴を再度吐出させて、一次乾燥を行った第１の印刷層上に着弾させ、その後、第１の印刷層上に着弾したコーティング液を乾燥させずに、該コーティング液上に、３色目のインク、４色目のインクのインク滴をこの順番に着弾させることで、第２の印刷層を形成させた。印刷後、風量２．５ｍ３／ｍｉｎのドライヤーを用いて表６〜１０に示される温度の風を印刷層に当てて２分間の二次乾燥を行った（ここでの印刷方法は、本発明の第２の印刷方法に対応している）。最終的に得られた印刷層の滲みの程度を目視で評価した。評価基準は以下の通りである。なお、使用したインクセットの構成と基材温度、評価結果を表６〜１０に示す。
○＋：画像に滲みが見られないうえ、４色のドットがそれぞれ独立して存在
○：画像に滲みがみられず
△：色間が滲むが画像全体の滲みは小さい
×：明らかに滲む
−：画像に滲みは見られないが印刷スジが顕著にみられる
【０１０１】
＜塩化ビニル基材への擦過性＞
武藤工業社製ラミレスＰＪ−１３０４ＮＸを用いて、まず、基材である塩化ビニルシートの各表面にコーティング液滴を着弾させ、ベタ印刷を行った。次いで、コーティング液を乾燥させずに、該コーティング液上にシアンインク滴、マゼンタインク滴、イエローインク滴を着弾させ、各インクの印刷濃度８０％、合計印刷濃度２４０％のベタ印刷を行った。その後、風量２．５ｍ３／ｍｉｎのドライヤーを用いて表６〜１０の二次乾燥温度の欄に示される温度の風を印刷層に当てて２分間の乾燥を行った。乾燥後、印刷部分に綿棒（登録商標、白十字社製）で５往復擦過を行い、その後、目視により下記の評価基準で評価した。なお、使用したインクセットの構成と基材温度、評価結果を表６〜１０に示す。
○：基材からインクが剥がれない
×：基材からインクが剥れる
−：基材が変形し、評価ができない。
【０１０２】
【表６】
2019107875.tif 000007
【０１０３】
【表７】
2019107875.tif 000008
【０１０４】
【表８】
2019107875.tif 000009
【０１０５】
【表９】
2019107875.tif 000010
【０１０６】
【表１０】
2019107875.tif 000011